(57)【要約】【課題】ベルト定着装置においての低温定着性および耐ホットオフセット性を両立すべく、結着樹脂として、相対的に分子量の高い樹脂の含有量の多いものが用いられていても、短時間で製造可能な電子写真用トナーを提供する。【解決手段】結着樹脂３との相溶性が低くかつ離型剤とは樹脂の種類が異なる重量平均分子量４０００未満の粉砕助剤樹脂４が、０．２〜０．５μｍの平均粒径で分散されている。【選択図】図１
2013142876.tif 000002
【特許請求の範囲】
【請求項１】
少なくとも結着樹脂、着色剤および離型剤を含む電子写真用トナーにおいて、
前記結着樹脂を第１の樹脂、前記離型剤を第２の樹脂として、前記第１の樹脂との相溶性が低くかつ前記第２の樹脂とは樹脂の種類が異なる重量平均分子量４０００未満の第３の樹脂が、前記第１の樹脂中に０．２〜０．５μｍの平均粒径で分散されていることを特徴とする電子写真用トナー。
【請求項２】
第１の樹脂と第３の樹脂とは、樹脂の種類が異なることを特徴とする請求項１に記載の電子写真用トナー。
【請求項３】
前記第１の樹脂がポリエステル樹脂であり、第３の樹脂がスチレン系樹脂であることを特徴とする請求項１又は２に記載の電子写真用トナー。
【請求項４】
前記第３の樹脂の添加量が、当該トナー全体の２〜１６重量％であることを特徴とする請求項１〜３の何れか１項に記載の電子写真用トナー。
【請求項５】
感光体上の静電潜像を電子写真用トナーで顕像化し、得られたトナー像を転写媒体に転写した後、ベルト定着装置を用いて前記トナー像を定着する画像形成方法であって、
前記電子写真用トナーは、少なくとも結着樹脂、着色剤および離型剤を含み、前記結着樹脂を第１の樹脂、前記離型剤を第２の樹脂として、前記第１の樹脂との相溶性が低くかつ前記第２の樹脂とは樹脂の種類が異なる重量平均分子量４０００未満の第３の樹脂が、前記第１の樹脂中に０．２〜０．５μｍの平均粒径で分散されていることを特徴とする画像形成方法。
【請求項６】
感光体と、
該感光体上に形成された静電潜像を電子写真用トナーで顕像化してトナー像を形成する現像装置と、
前記トナー像を転写媒体に転写する転写装置と、
前記転写媒体上のトナー像を定着するベルト定着装置と、を備える画像形成装置であって、
前記電子写真用トナーは、少なくとも結着樹脂、着色剤および離型剤を含み、前記結着樹脂を第１の樹脂、前記離型剤を第２の樹脂として、前記第１の樹脂との相溶性が低くかつ前記第２の樹脂とは樹脂の種類が異なる重量平均分子量４０００未満の第３の樹脂が、前記第１の樹脂中に０．２〜０．５μｍの平均粒径で分散されていることを特徴とする画像形成装置。
【発明の詳細な説明】
【技術分野】
【０００１】
本発明は、電子写真方式の画像形成過程における静電潜像の現像などに用いられる電子写真用トナーおよびそれを用いる画像形成装置、画像形成方法に関する。
【背景技術】
【０００２】
電子写真方式を利用した画像形成装置では、通常、回転駆動する感光体の表面を帯電装置により均一に帯電する帯電工程、帯電した感光体表面に露光装置によりレーザ光を照射して感光体表面に静電潜像を形成する露光工程、感光体表面の静電潜像を現像装置により電子写真用トナー（以下、トナー）を用いて現像して感光体表面にトナー像を形成する現像工程、感光体表面のトナー像を転写装置により記録紙（記録媒体、転写媒体）上に転写する転写工程、および定着装置の加熱によりトナー像を記録紙上に定着する定着工程を経て画像が形成される。
【０００３】
そして、画像形成動作後に感光体表面上に残留した転写残留トナーは、クリーニング工程においてクリーニング装置により除去されて所定の回収部に回収され、クリーニング後の感光体表面における残留電荷は、次の画像形成に備えるために、除電工程において除電装置により除電される。
【０００４】
このような画像形成装置で用いられるトナーは、現像工程だけではなく、転写工程、定着工程およびクリーニング工程の各工程において要求される機能を備えている必要がある。
【０００５】
定着工程におけるトナー像の定着方法としては、例えば、トナー像を構成するトナーを加熱溶融して記録紙に定着させる加熱定着方法がある。
【０００６】
この加熱定着方法において省エネルギー化を達成するためには、できるだけ低い温度でトナー像を定着させる必要があり、低温定着性が良好なトナーが求められる。
【０００７】
また、画像形成装置のウォームアップ時間の短縮を目的として、ベルト定着装置が採用されている。
【０００８】
特許文献１には、ベルト定着装置を備えた画像形成装置において、トナーのレオロジー特性（損失弾性率Ｇ”／貯蔵弾性率Ｇ’）を２以上８以下にすることにより、オフセット発生に余裕のある中光沢度画像が得られ、しかも記録紙の厚さに違いがあっても定着条件を変更することなしに光沢度差の小さい中光沢度定着画像が得られることが記載されている。
【０００９】
また、特許文献２には、トナー中にシリコーンオイル処理されたシリカ粒子を原材料中に２〜２０質量％含めることで、トナー生産工程での粉砕工程における粉砕性を向上できることが記載されている。
【先行技術文献】
【特許文献】
【００１０】
【特許文献１】特許第４１４２８５５号公報
【特許文献２】特開２００７−９３８８１号
【発明の概要】
【発明が解決しようとする課題】
【００１１】
しかしながら、画像形成装置のウォームアップ時間の短縮を目的として採用されるベルト定着装置においては、記録紙として腰の弱い用紙（薄紙）を用いると、用紙がトナー層を挟んで定着ベルトに引っ付いたまま離れなくなる現象（すなわち剥離不良）が生じるという問題があった。この剥離不良は、定着速度の速い高速機において顕著に表れる。
【００１２】
このため、結着樹脂として、相対的に分子量の高い樹脂の含有量を多くする（Ｍｗ／Ｍｎが大きくなると）、ことによって定着時のトナー弾性を高くして、耐ホットオフセット性を向上させるトナーが提案されている。
【００１３】
しかしながら、分子量の高い樹脂の場合、トナー生産工程での粉砕工程において、粉砕されにくく、処理時間が長くなる課題がある。また、この処理時間が長くなる課題を解決するために、粉砕エネルギーを大きくして処理時間を短くすると、粒子径の小さいトナーの多い粒度分布となるといった別の課題が発生する。
【００１４】
また、ここで、粉砕工程における粉砕性を向上させるために、特許文献２には記載された、シリコーンオイル処理されたシリカ粒子を原材料中に含める手法も考えられる。しかしながら、結着樹脂として分子量の高い樹脂を用いた場合、特許文献２に記載された手法では、十分な効果が現れず、課題を解決することができない。
【００１５】
本発明は、ベルト定着装置においての低温定着性および耐ホットオフセット性を両立すべく、結着樹脂として、相対的に分子量の高い樹脂の含有量の多いものが用いられていても、短時間で製造可能な電子写真用トナー、およびそれを用いる画像形成装置、画像形成方法を提供する。
【課題を解決するための手段】
【００１６】
本発明者らは、上記の課題を解決するために鋭意研究を行った結果、結着樹脂中に、結着樹脂との相溶性が低くかつ離型剤とは樹脂の種類が異なる重量平均分子量４０００未満の第３の樹脂を、結着樹脂中に０．２〜０．５μｍの平均粒径で分散させることで、ベルト定着装置においての低温定着性および耐ホットオフセット性を両立すべく、結着樹脂として、相対的に分子量の高い樹脂の含有量の多いものが用いられていても、粉砕に時間がかからず、短時間でトナーを製造可能であることを見出し、本発明を完成するに到った。
【００１７】
本発明の電子写真用トナーは、上記課題を解決するために、少なくとも結着樹脂、着色剤および離型剤を含む電子写真用トナーにおいて、前記結着樹脂を第１の樹脂、前記離型剤を第２の樹脂として、前記第１の樹脂との相溶性が低くかつ前記第２の樹脂とは樹脂の種類が異なる重量平均分子量４０００未満の第３の樹脂が、前記第１の樹脂中に０．２〜０．５μｍの平均粒径で分散されていることを特徴としている。
【００１８】
上記構成によれば、第１の樹脂である結着樹脂中に分散されている第３の樹脂が、電子写真用トナー（以下、単にトナー）の生産工程の粉砕工程において、粉砕の起点となり、粉砕性が上がる（粉砕し易くなる）。つまり、分散されている第３の樹脂が、粉砕の起点となって粉砕エネルギーが効率良く行き渡り、トナー性能を損なうことなく短い粉砕処理時間で所望の粒子径のトナーにすることが可能となる。
【００１９】
第３の樹脂の平均粒径を上記範囲としているのは、０．２μｍよりも小さいと粉砕の起点になりにくく粉砕性が向上せず、０．５μｍよりも大きくなると、粉砕性が向上し過ぎて過粉砕となるためである。過粉砕となると、粒子径の小さな微粉が多く発生し、トナー飛散などのトナー性能を低下させる。
【００２０】
また、第３の樹脂を、結着樹脂との相溶性が低いものとしているのは、結着樹脂と相溶化すると、粉砕の起点とならなくなるためである。また、第３の樹脂を第２の樹脂である離型剤と樹脂の種類を異ならせているのは、離型剤と同じ樹脂であると、離型剤と相溶化して粉砕の起点とならなくなるためである。
【００２１】
さらに、第３の樹脂の重量平均分子量を４０００未満としているのは、４０００以上である場合には、たとえ上記の範囲で適度に分散配置されていたとしても、粉砕時の起点となりにくいためである。
【００２２】
これにより、ベルト定着装置においての低温定着性および耐ホットオフセット性を両立すべく、結着樹脂として、相対的に分子量の高い樹脂の含有量の多いものが用いられていても、粉砕に要する時間が長くなることなく、トナーを製造することができる。
【００２３】
本発明の電子写真用トナーにおいては、さらに、第１の樹脂と第３の樹脂とは、樹脂の種類が異なることが好ましい。
【００２４】
第１の樹脂と第３の樹脂との樹脂の種類を異ならせることで、第３の樹脂が第１の樹脂に相溶性を示しにくく、粉砕の起点となるように第３の樹脂を第１の樹脂中に分散させることが簡単にできる。
【００２５】
本発明の電子写真用トナーにおいては、さらに、前記第１の樹脂がポリエステル樹脂であり、第３の樹脂がスチレン系樹脂であることが好ましい。
【００２６】
結着樹脂と第３の樹脂の組み合わせを、ポリエステル樹脂とスチレン系樹脂とすることで、粉砕の起点となるように第３の樹脂を結着樹脂中に樹脂分散させることが簡単にできる。ひいては、より短い粉砕処理時間でトナー性能を損なうことなく所望の粒子径のトナーにすることが可能となる。
【００２７】
本発明の電子写真用トナーにおいては、さらに、前記第３の樹脂の添加量が、当該トナー全体の２〜１６重量％であることが好ましい。
【００２８】
第３の樹脂の添加量を上記範囲とすることによって長期の画像安定性を損なうことなく、短い粉砕処理時間で所望の粒子径のトナーにすることが可能となる。
【００２９】
本発明の画像形成方法は、上記課題を解決するために、感光体上の静電潜像を電子写真用トナーで顕像化し、得られたトナー像を転写媒体に転写した後、ベルト定着装置を用いて前記トナー像を定着する画像形成方法であって、前記電子写真用トナーは、少なくとも結着樹脂、着色剤および離型剤を含み、前記結着樹脂を第１の樹脂、前記離型剤を第２の樹脂として、前記第１の樹脂との相溶性が低くかつ前記第２の樹脂とは樹脂の種類が異なる重量平均分子量４０００未満の第３の樹脂が、前記第１の樹脂中に０．２〜０．５μｍの平均粒径で分散されていることを特徴としている。
【００３０】
本発明の画像形成装置は、上記課題を解決するために、感光体と、該感光体上に形成された静電潜像を電子写真用トナーで顕像化してトナー像を形成する現像装置と、前記トナー像を転写媒体に転写する転写装置と、前記転写媒体上のトナー像を定着するベルト定着装置と、を備える画像形成装置であって、前記電子写真用トナーは、少なくとも結着樹脂、着色剤および離型剤を含み、前記結着樹脂を第１の樹脂、前記離型剤を第２の樹脂として、前記第１の樹脂との相溶性が低くかつ前記第２の樹脂とは樹脂の種類が異なる重量平均分子量４０００未満の第３の樹脂が、前記第１の樹脂中に０．２〜０．５μｍの平均粒径で分散されていることを特徴としている。
【００３１】
本発明は、上記した本発明の電子写真用トナーを用いる画像形成方法および画像形成装置についても、発明の範疇としている。
【発明の効果】
【００３２】
本発明によれば、ベルト定着装置においての低温定着性および耐ホットオフセット性を両立すべく、結着樹脂として、相対的に分子量の高い樹脂の含有量の多いものが用いられていても、粉砕に要する時間が長くなることなく、トナーを製造することができる。
【図面の簡単な説明】
【００３３】
【図１】本発明の電子写真用トナーの粉砕途中の構造を模式的に示す説明図である。
【図２】本発明の電子写真用トナーを用いる画像形成装置の一構成例を示す説明図である。
【図３】図２の画像形成装置に搭載されたベルト定着装置の一構成例を示す説明図である。
【図４】図２の画像形成装置に搭載される別のベルト定着装置の構成例を示す説明図である。
【発明を実施するための形態】
【００３４】
〔ベルト定着装置および画像形成装置〕
図２は、本発明の電子写真用トナー（以下、単にトナーと略記する）を用いる画像形成装置の一構成例を示す説明図である。図３は、図２の画像形成装置に搭載されたベルト定着装置の一構成例を示す説明図である。
【００３５】
画像形成装置１００は、電子写真方式のプリンタであり、４つの可視像形成ユニット（イエロー可視像形成ユニット１１０Ｙ、マゼンタ可視像形成ユニット１１０Ｍ、シアン可視像形成ユニット１１０Ｃおよびブラック可視像形成ユニット１１０Ｂ：これらを合わせて「可視像形成ユニット１１０」ともいう）を記録紙搬送路に沿って配列した所謂タンデム式のプリンタである。
【００３６】
具体的には、可視像形成ユニット１１０に記録紙Ｐ（転写媒体、記録媒体）を供給する供給トレイ１２０と定着装置４０との間に形成される記録紙Ｐの搬送路に沿って４つの可視像形成ユニット１１０が配設されている。そして、記録紙搬送手段１３０である無端状の搬送ベルト１３３によって搬送される記録紙Ｐに対して各可視像形成ユニット１１０が各色トナー像を重ねて転写し、その後、定着装置４０が記録紙Ｐに対してトナー像を定着し、これによりフルカラー画像が形成される。
【００３７】
搬送ベルト１３３は、駆動ローラ１３１とアイドリングローラ１３２とに架けられており、所定の周速度（１５０〜４００ｍｍ／秒程度、例えば２２０ｍｍ／秒）に制御されて周回する。記録紙Ｐは、周回している搬送ベルト１３０に静電吸着することによって搬送される。
【００３８】
各可視像形成ユニット１１０においては、感光体ドラム１１１が備えられ、この感光体ドラム１１１の周囲に、帯電ローラ１１２、露光手段（レーザ光照射手段）１１３、現像器１１４、転写ローラ１１５、クリーナー１１６が配置されている。
【００３９】
可視像形成ユニット１１０Ｙの現像器Ｙにはイエロートナーを含む現像剤が収容され、可視像形成ユニット１１０Ｍの現像器Ｍにはマゼンタトナーを含む現像剤が収容され、可視像形成ユニット１１０Ｃの現像器Ｃにはシアントナーを含む現像剤が収容され、可視像形成ユニット１１０Ｂの現像器Ｂにはブラックトナーを含む現像剤が収容されている。
【００４０】
なお、現像剤は、一成分現像剤、二成分現像剤のいずれであってもよい。また、一成分現像剤に含まれるトナーは、非磁性、磁性のいずれであってもよく、二成分現像剤に含まれるキャリアは、非磁性、磁性のいずれであってもよい。
【００４１】
そして、各可視像形成ユニット１１０において、記録紙Ｐ上にトナー像が転写されるが、この転写の手順は以下の通りである。まず、帯電ローラ１１２によって感光体ドラム１１１表面を一様に帯電し、その後、レーザ光照射手段１１３によって画像情報に応じて感光体ドラム１１１表面をレーザで露光して静電潜像を形成する。さらにその後、感光体ドラム１１１表面の静電潜像に対して現像器１１４によってトナーが供給される。これにより、前記静電潜像が現像（顕像化）されてトナー画像が生成される。そして、感光体ドラム１１１表面に生成されたトナー画像は、このトナー画像のトナーとは逆極性のバイアス電圧が印加された転写ローラ１１５によって、搬送ベルト（搬送手段）１３０にて搬送される記録紙Ｐに順次転写されるようになっている。
【００４２】
その後、記録紙Ｐは、搬送ベルト１３３の湾曲箇所（駆動ローラ１３１に巻き付いている部分）において搬送ベルト１３３から剥離し、定着装置４０に搬送される。さらに、定着装置４０において、所定の温度に加熱された定着ベルトによって記録紙Ｐに適度な温度と圧力とが与えられる。これにより、記録紙Ｐのトナーは溶解し、トナーが記録紙Ｐに定着し、記録紙Ｐ上に堅牢な画像が形成される。
【００４３】
定着装置（ベルト定着装置）４０は、図３に示すように、加熱ローラ４１と、加熱ローラ４１との関係で軸方向が互いに平行になるように配されている剥離ローラ４２と、加熱ローラ４１および剥離ローラ４２に架けられており、これらローラが回転することによって周回するように駆動する無端状の定着ベルト４３と、加熱ローラ４１との関係で軸方向が互いに平行になるように配されている加圧ローラ４４とを備えている。なお、図３に記載されているＮ方向は、定着ベルト４３の周回方向を示したものである。
【００４４】
加熱ローラ４１および剥離ローラ４２は、定着ベルト４３の内周側の表面（以下「内周面」という）に巻き付かれるような位置に配されている。また、加圧ローラ４４は、定着ベルト４３を挟むように所定の荷重（５０〜３００Ｎ程度、例えば２００Ｎ）にて加熱ローラ４１に押圧されている。そして、加圧ローラ４４の外周においては、加熱ローラ４１に押圧されている押圧部分とこの押圧部分よりもＮ方向下流側の一部とが定着ベルト４３の外周側の表面（以下「外周面」という）に巻き付かれている。
【００４５】
なお、加圧ローラ４４の外周における押圧部分を「実ニップ領域」と称し、加圧ローラ４４の外周において押圧部分よりも下流側にて定着ベルト４３の外周面に巻き付かれている領域を「仮想ニップ領域」と称する。実ニップ領域のＮ方向の幅は、５〜２０ｍｍ程度（例えば５ｍｍ）であり、仮想ニップ領域のＮ方向の幅は８〜３０ｍｍ程度（例えば３ｍｍ）である。
【００４６】
定着装置４０においては、記録紙Ｐが実ニップ領域と仮想ニップ領域とを順に通過することによって、記録紙Ｐ上のトナー画像が記録紙Ｐ上に定着するようになっている。なお、記録紙Ｐが実ニップ領域および仮想ニップ領域を通過する時、定着ベルト４３の外周面は記録紙Ｐのトナー画像形成面に接触し、加圧ローラ４４の外周は記録紙Ｐにおけるトナー画像形成面とは反対の面に接触する。
【００４７】
加熱ローラ４１は、所定の温度（１５０〜２００℃程度、例えば１９０℃）になるように加熱され、定着ベルト４３の内周面から定着ベルト４３に熱を伝導するためのものである。なお、加熱ローラ４１から熱が伝導された定着ベルト４３は、実ニップ領域および仮想ニップ領域を通過する記録紙Ｐを加熱する。
【００４８】
加熱ローラ４１は、鉄、ステンレス鋼、アルミニウム、銅などの金属またはそれらの合金（例えば鉄）からなり、その形状は、厚み０．２〜１．０ｍｍ程度（例えば０．３ｍｍ）、直径２０〜５０ｍｍ程度（例えば３０ｍｍ）の円筒状部材（芯金）である。円筒状芯金の外周に弾性層を形成したものを加熱ローラ４１としてもよい。弾性層は、シリコーンゴムなどからなり、その厚みは０．５〜２．０ｍｍ程度（例えば５ｍｍ）である。
【００４９】
また、加熱ローラ４１の内側には、加熱ローラ４１を加熱するヒータランプ４５が配置されている。ヒータランプ４５は、制御回路（図示せず）によって通電されると発光し、赤外線を放射する。これにより、加熱ローラ４１の内周側の面が赤外線を吸収して加熱され、加熱ローラ４１全体が加熱される。
【００５０】
加圧ローラ４４は、例えば、図３に示されるように、内側から順に芯金４４ａ、弾性層４４ｂ、離型層４４ｃが形成されているローラであり、直径２０〜５０ｍｍ程度（例えば３０ｍｍ）である。また、加圧ローラ４４の芯金４４ａの内側には加圧ローラ４４を加熱するためのヒータランプ４８が備えられている。芯金４４ａは、鉄、ステンレス鋼、アルミニウム、銅などの金属またはそれらの合金（例えば鉄）からなり、その形状は、厚み１．０〜５．０ｍｍ程度（例えば３ｍｍ）の円筒状部材である。弾性層４４ｂは、シリコーンゴムなどからなり、その厚みは１．０〜５．０ｍｍ程度（例えば５ｍｍ）である。離型層４４ｃは、加圧ローラ４４の表層（外周の表面に露出されている層）に相当し、ＰＦＡ（テトラフルオロエチレンとパーフルオロアルキルビニルエーテルとの共重合体）、ポリテトラフルオロエチレン（ＰＴＦＥ）、ＰＦＡとＰＴＦＥとの共重合体などのフッ素樹脂からなるチューブであり、その厚みは２０〜１００μｍ程度（例えば５０μｍ）である。
【００５１】
剥離ローラ４２は、実ニップ領域（実ニップ部）および仮想ニップ領域（仮想ニップ部）を通った記録紙Ｐを定着ベルト４３から剥離するために備えられたローラである。つまり、定着装置４０に剥離ローラ４２が備えられていることによって、実ニップ領域および仮想ニップ領域よりも記録紙搬送方向下流側において定着ベルト４３は記録紙搬送方向から離れるように曲げられる。このような構成によって記録紙Ｐは定着ベルト４３から剥離するのである。
【００５２】
剥離ローラ４２は、鉄、ステンレス鋼、アルミニウム、銅などの金属またはそれらの合金（例えば鉄）からなり、その形状は、厚み０．３〜２．０ｍｍ程度（例えば０．５ｍｍ）、直径１０〜３０ｍｍ程度（例えば１４ｍｍ）の円筒状部材（芯金）である。
【００５３】
また、図４に、図２の画像形成装置に搭載される別のベルト定着装置の構成例を示す。図４は、別のベルト定着装置の構成例を示す説明図である。定着装置（ベルト定着装置）６０は、図４に示すように、定着ローラ（Ｓｉスポンジ製）６１と、定着ローラ６１との関係で軸方向が互いに平行になるように配されている加熱ローラ６２と、定着ローラ６１および加熱ローラ６２に架けられており、これらローラが回転することによって周回するように駆動する無端状の定着ベルト６３と、定着ローラ６１との関係で軸方向が互いに平行になるように配されている加圧ローラ（Ｓｉソリッド製）６４とを備えている。なお、図４に記載されているＮ方向は、定着ベルト６３の周回方向を示したものである。図４に示す、転写ニップを通過した記録紙Ｐと転写ニップを通過した定着ベルト６３とが成す角αが、剥離角である。
【００５４】
〔トナー〕
以下に、本発明の電子写真用トナーの主な構成成分およびそれを用いたトナーの製造方法について説明する。
【００５５】
本発明のトナーは、少なくとも結着樹脂、着色剤、および離型剤を含み、結着樹脂を第１の樹脂、離型剤を第２の樹脂として、第１の樹脂との相溶性が低くかつ第２の樹脂とは樹脂の種類が異なる重量平均分子量４０００未満の第３の樹脂が、第１の樹脂中に０．２μｍ〜０．５μｍの平均粒径で分散されているものである。図１に、本発明の電子写真用トナーの粉砕途中の構造を模式的に示す。製造途中のトナー１において、結着樹脂３中には、第３の樹脂に相当する粉砕助剤樹脂４が、ドメイン構造をなして分散されている。なお、図１において、離型剤、帯電制御剤、着色剤の記載は省略している。
【００５６】
本発明のトナーによれば、トナーの生産工程の粉砕工程において、第１の樹脂である結着樹脂中に分散されている第３の樹脂である粉砕助剤樹脂４が粉砕の起点となり、粉砕性が上がる（粉砕し易くなる）。つまり、分散されている粉砕助剤樹脂４が、粉砕の起点となって粉砕エネルギーが効率良く行き渡り、トナー性能を損なうことなく短い粉砕処理時間で所望の粒子径のトナーにすることが可能となる。図１中、点線が、粉砕助剤樹脂４を起点として発生し得る粉砕ラインを示している。
【００５７】
その結果、ベルト定着装置においての低温定着性および耐ホットオフセット性を両立すべく、結着樹脂として、相対的に分子量の高い樹脂の含有量の多いものが用いられていても、粉砕に要する時間が長くなることなく、トナーを製造することができる。
【００５８】
結着樹脂として、相対的に分子量の高い樹脂の含有量の多いものを用いることで、ベルト定着装置を備えた画像形成装置においても、比較的低い温度でトナー像を定着させた場合でも、トナーが軟化し始める温度域において、トナーの塑性変形（ずれによる変形）が生じ易い。これにより、トナー粒子内部のワックス（離型剤成分）がトナー表面にしみ出し易くなり、そのしみ出したワックスが定着ベルト表面に十分に行き渡るため、用紙の剥離不良が起こり難い。また、トナーが高温でも高い弾性を有することより、比較的高温でトナー像を定着させた場合でもトナー層が高い弾性を保持し、定着後でもトナー層が定着ベルトに付着せず離れ易くなる。その結果、小さい剥離角でも剥離させることができる。
【００５９】
そして、本発明のトナーは、当該トナーに外添剤を加えて一成分現像剤を構成し、外添剤と共にキャリアを加えて二成分現像剤を構成する。
【００６０】
以下に、トナーの主な構成成分およびそれを用いたトナーの製造方法について説明する。本発明のトナーは、少なくとも結着樹脂、着色剤および離型剤を含み、また、帯電制御剤を含んでいてもよい。さらに、本発明の効果を阻害しない範囲で必要に応じて公知の添加剤を含んでいてもよい。
【００６１】
（結着樹脂）
本発明のトナーにおける結着樹脂としては、ポリエステル樹脂を好適に用いることができる。ポリエステル樹脂は、通常、２価のアルコール成分および３価以上の多価アルコール成分から選ばれる１種以上と、２価のカルボン酸および３価以上の多価カルボン酸から選ばれる１種以上とを、公知の方法により縮重合反応もしくはエステル化、エステル交換反応により得られる。
【００６２】
縮重合反応における条件は、モノマー成分の反応性により適宜設定すればよく、また重合体が好適な物性になった時点で反応を終了させればよい。例えば、反応温度は１７０〜２５０℃程度、反応圧力は５ｍｍＨｇ〜常圧程度である。
【００６３】
２価のアルコール成分としては、例えば、ポリオキシプロピレン（２．２）−２，２−ビス（４−ヒドロキシフェニル）プロパン、ポリオキシプロピレン（３．３）−２，２−ビス（４−ヒドロキシフェニル）プロパン、ポリオキシプロピレン（２．０）−２，２−ビス（４−ヒドロキシフェニル）プロパン、ポリオキシプロピレン（２．０）−ポリオキシエチレン（２．０）−２，２−ビス（４−ヒドロキシフェニル）プロパン、ポリオキシプロピレン（６）−２，２−ビス（４−ヒドロキシフェニル）プロパンなどのビスフェノールＡのアルキレンオキシド付加物；エチレングリコール、ジエチレングリコール、トリエチレングリコール、１，２−プロピレングリコール、１，３−プロピレングリコール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、ポリテトラメチレングリコールなどのジオール類；ビスフェノールＡ；ビスフェノールＡのプロピレン付加物；ビスフェノールＡのエチレン付加物；水素添加ビスフェノールＡなどが挙げられる。
【００６４】
３価以上の多価アルコール成分としては、例えば、ソルビトール、１，２，３，６−ヘキサンテトロール、１，４−ソルビタン、ペンタエリスリトール、ジペンタエリスリトール、トリペンタエリスリトール、スクロース（蔗糖）、１，２，４−ブタントリオール、１，２，５−ペンタントリオール、グリセロール、２−メチルプロパントリオール、２−メチル−１，２，４−ブタントリオール、トリメチロールエタン、トリメチロールプロパン、１，３，５−トリヒドロキシメチルベンゼンなどが挙げられる。
【００６５】
本発明のトナーにおいては、上記の２価のアルコール成分および３価以上の多価アルコール成分の１種を単独でまたは２種以上を組み合わせて用いることができる。
【００６６】
２価のカルボン酸として、例えば、マレイン酸、フマル酸、シトラコン酸、イタコン酸、グルタコン酸、フタル酸、イソフタル酸、テレフタル酸、シクロヘキサンジカルボン酸、コハク酸、アジピン酸、セバチン酸、アゼライン酸、マロン酸、ｎ−ドデセニルコハク酸、ｎ−ドデシルコハク酸、ｎ−オクチルコハク酸、イソオクテニルコハク酸、イソオクチルコハク酸およびこれらの酸無水物もしくは低級アルキルエステルなどが挙げられる。
【００６７】
３価以上の多価カルボン酸としては、例えば、１，２，４−ベンゼントリカルボン酸、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、エンポール三量体酸およびこれらの酸無水物もしくは低級アルキルエステルなどが挙げられる。
【００６８】
本発明のトナーにおいては、上記の２価のカルボン酸および３価以上の多価カルボン酸の１種を単独でまたは２種以上を組み合わせて用いることができる。
【００６９】
本発明のトナーにおいて、結着樹脂は、９０００〜９００００（好ましくは２００００〜７００００）の範囲の重量平均分子量を有し、かつその分子量分布における分子量１０００００以上の割合が１０〜３０％（好ましくは１０〜２０％）であるのが好ましい。
【００７０】
重量平均分子量および分子量１０００００以上の割合が上記の範囲であれば、ベルト定着装置においての低温定着性および耐ホットオフセット性を両立する効果がさらに発揮される。重量平均分子量が９０００未満では定着高温側での剥離性が悪くなるおそれがある。重量平均分子量２００００以上とすることで、定着高温側での剥離性をより一層確実に良好とできる。重量平均分子量が９００００を超えると低温定着性が悪くなるおそれがある。重量平均分子量７００００以下とすることで、低温定着性をより一層確実に良好とできる。
【００７１】
また、分子量分布における分子量１０００００以上の割合が１０％未満では定着高温側での剥離性が悪くなるおそれがある。分子量分布における分子量１０００００以上の割合が３０％を超えると低温定着性が悪くなるおそれがある。２０％以下とすることで、低温定着性をより一層確実に良好とできる。
【００７２】
（着色剤）
本発明のトナーにおける着色剤としては、当該技術分野で常用される有機系および無機系の様々な種類および色の顔料および染料を用いることができ、例えば、黒色、白色、黄色、橙色、赤色、紫色、青色および緑色の着色剤が挙げられる。
【００７３】
黒色の着色剤としては、例えば、カーボンブラック、酸化銅、二酸化マンガン、アニリンブラック、活性炭、非磁性フェライト、磁性フェライトおよびマグネタイトなどが挙げられる。
【００７４】
白色の着色剤としては、例えば、亜鉛華、酸化チタン、アンチモン白、硫化亜鉛などが挙げられる。
【００７５】
黄色の着色剤としては、例えば、黄鉛、亜鉛黄、カドミウムイエロー、黄色酸化鉄、ミネラルファストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー９３、Ｃ．Ｉ．ピグメントイエロー９４、Ｃ．Ｉ．ピグメントイエロー１３８などが挙げられる。
【００７６】
橙色の着色剤としては、例えば、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ、Ｃ．Ｉ．ピグメントオレンジ３１、Ｃ．Ｉ．ピグメントオレンジ４３などが挙げられる。
【００７７】
赤色の着色剤としては、例えば、ベンガラ、カドミウムレッド、鉛丹、硫化水銀、カドミウム、パーマネントレッド４Ｒ、リソールレッド、ピラゾロンレッド、ウオッチングレッド、カルシウム塩、レーキレッドＣ、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２などが挙げられる。
【００７８】
紫色の着色剤としては、例えば、マンガン紫、ファストバイオレットＢ、メチルバイオレットレーキなどが挙げられる。
【００７９】
青色の着色剤としては、例えば、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０などが挙げられる。
【００８０】
緑色の着色剤としては、例えば、クロムグリーン、酸化クロム、ピクメントグリーンＢ、マイカライトグリーンレーキ、ファイナルイエローグリーンＧ、Ｃ．Ｉ．ピグメントグリーン７などが挙げられる。
【００８１】
本発明のトナーにおいては、上記の着色剤の１種を単独でまたは２種を組み合わせて用いることができ、それらの組み合わせは異色であっても同色であってもよい。また２種以上の着色剤を複合粒子化して用いてもよい。複合粒子は、例えば、２種以上の着色剤に適量の水、低級アルコールなどを添加し、ハイスピードミルなどの一般的な造粒機で造粒し、乾燥させることによって製造できる。さらに、結着樹脂中に着色剤を均一に分散させるために、マスターバッチ化して用いてもよい。複合粒子およびマスターバッチは、乾式混合の際にトナー組成物に混入される。
【００８２】
着色剤の配合量は特に限定されないが、結着樹脂１００重量部に対して０．１〜２０重量部が好ましく、０．２〜１０重量部が特に好ましい。着色剤の配合量が上記の範囲内であれば、トナーの各種物性を損なうことなしに、高い画像濃度を有し、画質品位の非常に良好な画像を形成することができる。
【００８３】
（離型剤）
本発明のトナーにける離型剤としては、当該技術分野で常用される離型剤を用いることができ、例えば、パラフィンワックスおよびマイクロクリスタリンワックスならびにそれらの誘導体などの石油系ワックス；フィッシャートロプシュワックス、ポリオレフィンワックス（ポリエチレンワックス、ポリプロピレンワックスなど）、低分子量ポリプロピリンワックスおよびポリオレフィン系重合体ワックス（低分子量ポリエチレンワックスなど）ならびにそれらの誘導体などの炭化水素系合成ワックス；カルナバワックス、ライスワックスおよびキャンデリラワックスならびにそれらの誘導体、木蝋などの植物系ワックス；蜜蝋、鯨蝋などの動物系ワックス；脂肪酸アミドおよびフェノール脂肪酸エステルなどの油脂系合成ワックス；長鎖カルボン酸およびその誘導体；長鎖アルコールおよびその誘導体；シリコーン系重合体；高級脂肪酸などが挙げられる。
【００８４】
上記の誘導体には、酸化物、ビニル系モノマーとワックスとのブロック共重合物、ビニル系モノマーとワックスとのグラフト変性物などが含まれる。
【００８５】
本発明においては、上記の離型剤の１種を単独でまたは２種以上を組み合わせて用いることができる。離型剤は、融点７０℃以下の炭化水素系離型剤であるのが好ましい。その下限は６０℃程度である。融点が７０℃以下であれば、ベルト定着装置においての低温定着性および耐ホットオフセット性を両立する効果がさらに発揮され、特に低温定着性において好ましい。
【００８６】
離型剤の配合量は特に限定されないが、結着樹脂１００重量部に対して０．２〜２０重量部が好ましく、０．５〜１０重量部がより好ましく、１．０〜８．０重量部が特に好ましい。離型剤の配合量が上記の範囲内であれば、トナーの各種物性を損なうことなしに、高い画像濃度を有し、画質品位の非常に良好な画像を形成することができる。
【００８７】
（帯電制御剤）
本発明のトナーにおける帯電制御剤としては、当該技術分野で常用される正電荷制御用および負電荷制御用の電荷制御剤を用いることができる。正電荷制御用の電荷制御剤としては、例えば、ニグロシン染料、塩基性染料、四級アンモニウム塩、四級ホスホニウム塩、アミノピリン、ピリミジン化合物、多核ポリアミノ化合物、アミノシラン、ニグロシン染料およびその誘導体、トリフェニルメタン誘導体、グアニジン塩、アミジン塩などが挙げられる。
【００８８】
負電荷制御用の電荷制御剤としては、例えば、オイルブラック、スピロンブラックなどの油溶性染料、含金属アゾ化合物、アゾ錯体染料、ナフテン酸金属塩、サリチル酸およびその誘導体の金属錯体および金属塩（金属はクロム、亜鉛、ジルコニウムなど）、ホウ素化合物、脂肪酸石鹸、長鎖アルキルカルボン酸塩、樹脂酸石鹸などが挙げられる。
【００８９】
本発明においては、上記の電荷制御剤の１種を単独でまたは２種以上を組み合わせて用いることができる。電荷制御剤の配合量は特に限定されないが、結着樹脂１００重量部に対して０．５〜３重量部が好ましく、１〜２重量部が特に好ましい。電荷制御剤の配合量が上記の範囲内であれば、トナーの各種物性を損なうことなしに、高い画像濃度を有し、画質品位の非常に良好な画像を形成することができる。
【００９０】
（粉砕助剤樹脂）
本発明のトナーにおける粉砕助剤樹脂（第３の樹脂）は、粉砕の起点が形成されやすくなるように、結着樹脂と相溶化しにくい樹脂である必要がある。粉砕助剤樹脂としては、例えばトナーの結着樹脂として用いられているポリエステル系樹脂、スチレン系樹脂を用いることができるが、結着樹脂と相溶化しにくくするためには、結着樹脂と違う種類の樹脂を選択することが望ましい。結着樹脂と同種の樹脂（例えばポリエステル樹脂）を用いる場合は、結着樹脂よりも重量平均分子量が大幅に小さい樹脂を選択することが好ましい。これは、結着樹脂に近い重量平均分子量を有する場合、結着樹脂と完全に相溶化してしまい、粉砕の起点が形成されずに粉砕性の向上に至らないためである。結着樹脂にポリエステル樹脂を用いる場合は、粉砕助剤樹脂はスチレン系樹脂を用いることが好ましい。
【００９１】
また、粉砕助剤樹脂は、第２の樹脂である離型剤とは樹脂の種類が異なる必要がある。離型剤をなす樹脂と種類の異なる樹脂を用いることで、離型剤の機能に影響を及ぼすことなく、粉砕の起点を形成することができる。
【００９２】
粉砕助剤樹脂は結着樹脂中に０．２〜０．５μｍの平均粒径で分散されていることが好ましい。粉砕助剤樹脂の平均粒径を上記範囲としているのは、０．２μｍよりも小さいと粉砕の起点になりにくく粉砕性が向上せず、０．５μｍよりも大きくなると、粉砕性が向上し過ぎて過粉砕となるためである。過粉砕となると、粒子径の小さな微粉が多く発生し、トナー飛散などのトナー性能を低下させる。この場合、より好ましくは、粉砕助剤樹脂の平均粒径を、０．２５〜０．４５μｍとすることである。
【００９３】
また、粉砕助剤樹脂としては、重量平均分子量を４０００未満とすることが好ましい。これは、重量平均分子量が４０００以上である場合には、たとえ上記の範囲で適度に分散配置されていたとしても、粉砕時の起点となりにくいためである。この場合、より好ましくは、重量平均分子量を３５００以下とすることである。なお、粉砕助剤樹脂の重量平均分子量の下限は１０００である。
【００９４】
粉砕助剤樹脂の添加量は、当該トナー全体（トナー母粒子中）の２〜１６重量％であることが好ましい。粉砕助剤樹脂の添加量を上記範囲とすることによって長期の画像安定性を損なうことなく、短い粉砕処理時間で所望の粒子径のトナーにすることが可能となる。この場合、より好ましくは、５〜１２重量％とすることである。
【００９５】
（トナーの製造方法）
本発明のトナーは、湿式などに比較して工程が少なく設備投資額も少なく済むなどの点で好ましい粉砕法により作製することができる。
【００９６】
以下、本実施形態である粉砕法によるトナー作製方法を説明する。粉砕法によるトナーの作製では、少なくとも結着樹脂、着色剤、離型剤および帯電制御剤を含むトナー材料を混合・溶融混練して混練物を得、次いで混練物を冷却固化・粉砕し、その後必要に応じて分級などの粒度調整を行い、トナー粒子を得る。
【００９７】
混合は乾式が好ましく、混合機としては、当該技術分野で常用される公知の装置を使用でき、例えば、ヘンシェルミキサ（商品名、三井鉱山株式会社製）、スーパーミキサ（商品名、株式会社カワタ製）、メカノミル（商品名、岡田精工株式会社製）などのヘンシェルタイプの混合装置、オングミル（商品名、ホソカワミクロン株式会社製）、ハイブリダイゼーションシステム（商品名、株式会社奈良機械製作所製）、コスモシステム（商品名、川崎重工業株式会社製）などの混合装置が挙げられる。
【００９８】
混練機としては、当該技術分野で常用される公知の装置を使用でき、例えば、二軸押出機、三本ロール、ラボブラストミルなどの一般的な混練機が挙げられる。具体的には、例えば、ＴＥＭ−１００Ｂ（商品名、東芝機械株式会社製）、ＰＣＭ−６５／８７、ＰＣＭ−３０（以上いずれも商品名、株式会社池貝製）などの１軸または２軸のエクストルーダ、ニーデックス（商品名、三井鉱山株式会社製）などのオープンロール方式の混練機が挙げられ、これらの中でも、オープンロール方式の混練機は、混練時のシェアが強く顔料などの色材および離型剤などを高分散できる点で好ましい。
【００９９】
粉砕機としては、当該技術分野で常用される公知の装置を使用でき、例えば、超音速ジェット気流を利用して粉砕するジェット式粉砕機、高速で回転する回転子（ロータ）と固定子（ライナ）との間に形成される空間に固化物を導入して粉砕する衝撃式粉砕機が挙げられる。
【０１００】
分級には、当該技術分野で常用される公知の装置、特に旋回式風力分級機（ロータリー式風力分級機）のような遠心力および風力により過粉砕トナー母粒子を除去できる分級機を使用できる。なお、後述する外添剤を添加する前のトナーを、特にトナー母粒子と称する。
【０１０１】
得られるトナー母粒子の体積平均粒径は、好ましくは３〜１０μｍである。トナー母粒子の体積平均粒径が上記の範囲内であれば、高精細な画像を長期にわたって安定して形成することができる。トナー母粒子の体積平均粒径が３μｍ未満では、トナー母粒子の粒径が小さくなり過ぎ、高帯電化および低流動化が起こり、感光体にトナーを安定して供給することができなくなり、地肌かぶりおよび画像濃度の低下などが発生するおそれがある。一方、トナー母粒子の平均粒径が１０μｍを超えると、トナー母粒子の粒径が大きくなり過ぎ、高精細な画像が得られないことがある。得られるトナー母粒子の体積平均粒径は、より好ましくは５〜８μｍである。
【０１０２】
（外添剤）
本発明のトナーには、その搬送性および帯電性ならびにトナーを二成分現像剤にする場合のキャリアとの撹拌性などを向上させるために外添剤が添加される。トナー母粒子とは、外添剤が添加されていないものをさす。
【０１０３】
外添剤としては、当該技術分野で常用される外添剤を用いることができ、例えば、シリカ、酸化チタンなどが挙げられ、シリコーン樹脂、シランカップリング剤などにより表面処理（疎水化処理）されているものが好ましい。
【０１０４】
外添剤の配合量は、トナー１００重量部に対して１〜１０重量部が好ましく、２〜５重量部がより好ましい。
【０１０５】
（キャリア）
本発明のトナーは、一成分現像剤、二成分現像剤のいずれの形態でも使用することができる。二成分現像剤として使用する場合、トナーにさらにキャリアを配合する。キャリアとしては、当該技術分野で常用されるキャリアを用いることができ、例えば、鉄、銅、亜鉛、ニッケル、コバルト、マンガン、クロムなどからなる単独または複合フェライトおよびキャリア芯粒子を被覆物質で表面被覆したものなどが挙げられる。
【０１０６】
キャリアの平均粒径は、好ましくは１０〜１００μｍ、さらに好ましくは２０〜５０μｍである。キャリアの配合量は、トナー１００重量部に対して４〜１５重量部が好ましく、５〜１０重量部がより好ましい。
【実施例】
【０１０７】
以下に実施例および比較例により本発明を具体的に説明するが、これらの実施例により本発明が限定されるものではない。
【０１０８】
実施例および比較例において、各物性値を以下に示す方法により測定した。
【０１０９】
［結着樹脂、粉砕助剤樹脂の軟化点（Ｔｍ）］
流動特性評価装置（株式会社島津製作所製製、フローテスター、型番：ＣＦＴ−１００Ｃ）を用いて、試料１ｇを昇温速度６℃／分で加熱しながら、荷重２０ｋｇｆ／ｃｍ２（９．８×１０５Ｐａ）を与え、ダイ（ノズル口径１ｍｍ、長さ１ｍｍ）から試料を流出させる。試料の半分量が流出したときの温度を軟化点（Ｔｍ）とする。
【０１１０】
［結着樹脂、粉砕助剤樹脂のガラス転移温度Ｔｇ］
示差走査熱量計（セイコー電子工業株式会社製、（現  セイコーインスツル株式会社）製、型番：ＤＳＣ２２０）を用いて、日本工業規格（ＪＩＳ）Ｋ７１２１−１９８７に準じて、試料１ｇを昇温速度１０℃／分で加熱してＤＳＣ曲線を測定する。得られたＤＳＣ曲線において、ガラス転移に相当する吸熱ピークの高温側のベースラインを低温側に延長した直線と、ピークの立ち上がり部分から頂点までの曲線に対して勾配が最大になるような点で引いた接線との交点の温度をガラス転移温度（Ｔｇ）とする。
【０１１１】
［離型剤の融点］
示差走査熱量計（セイコー電子工業株式会社製、（現  セイコーインスツル株式会社）製、型番：ＤＳＣ２２０）を用いて、試料１ｇを温度２０℃から昇温速度１０℃／分で２００℃まで加熱し、次いで２００℃から２０℃に急冷させる操作を２回繰返し、ＤＳＣ曲線を測定する。２回目の操作で測定したＤＳＣ曲線の融解に相当する吸熱ピークの温度を離型剤の融点とする。
【０１１２】
［トナー母粒子の体積平均粒径］
電解液（ベックマン・コールター株式会社製、商品名：ＩＳＯＴＯＮ−ＩＩ）５０ｍｌに、試料２０ｍｇおよびアルキルエーテル硫酸エステルナトリウム１ｍｌを加え、超音波分散器（アズワン株式会社製、卓上型２周波超音波洗浄器、型式：ＶＳ−Ｄ１００）を用いて周波数２０ｋＨｚで３分間分散処理して測定用試料を得る。得られた測定用試料を、粒度分布測定装置（ベックマン・コールター株式会社製、型式：Ｍｕｌｔｉｓｉｚｅｒ３）を用いて、アパーチャ径：１００μｍ、測定粒子数：５００００カウントの条件下で測定し、試料粒子の体積粒度分布から体積平均粒子径を求める。
【０１１３】
［粉砕助剤樹脂の分散径］    
作成したトナーをエポキシ樹脂に包埋し、ウルトラミクロトーム（Ｒｅｉｃｈｅｒｔ社製、商品名 : ウルトラカットＮ）で面出しを行い、試料を作成した。得られた試料を、走査透過電子顕微鏡（株式会社日立ハイテクノロジーズ製、型式：Ｓ-４８００）で観察した。この電子顕微鏡写真データから無作為に２００〜３００個の離型剤粒子を抽出し、画像解析ソフト（商品名：Ａ像くん、旭化成エンジニアリング株式会社製）で画像解析し円相当径を求めた。
【０１１４】
（実施例１）
結着樹脂  ：ポリエステル樹脂Ａ（ガラス転移温度６２℃、軟化点１１５℃、重量平均
分子量６５０００）                                      ７８重量％
着色剤    ：Ｃ．Ｉ．Ｐｉｇｍｅｎｔ  Ｂｌｕｅ  １５：３（ＤＩＣ製）
４重量％
離型剤    ：離型剤Ａ（パラフィンワックス、融点６９℃、日本精▲蝋▼株式会社製、
商品名：ＨＮＰ１１）                                      ７重量％
帯電制御剤：サリチル酸系化合物（オリエント化学工業株式会社、商品名：ボントロン
Ｅ８４）                                                  １重量％
粉砕助剤樹脂：スチレン系樹脂Ａ（ガラス転移温度６４℃、軟化点１２５℃、重量平均
分子量３０００）                                        １０重量％
ヘンシェルミキサ（日本コークス工業株式会社製、型式：ＦＭ２０Ｃ）を用いて、上記のトナー原料を３分間、前混合した後、オープンロール型連続混練機（日本コークス工業株式会社製、型式：ＭＯＳ１００−４００）を用いて溶融混練物を得た。
【０１１５】
得られた溶融混練物を、冷却ベルトで冷却させた後、φ２ｍｍのスクリーンを有するスピードミルを用いて粗粉砕し、次いでジェット式粉砕機（日本コークス株式会社製、型式：ＣＧＳ−１６）を用いて微粉砕し、さらにエルボージェット分級機（日鉄鉱業株式会社製、型式：ＥＪ−ＬＡＢＯ）を用いて分級して、トナー母粒子を得た。粉砕助剤樹脂の分散径（平均粒径）は０．３２μｍであった。
【０１１６】
（実施例２）
混練工程の条件を変更して、実施例１よりも加熱ロールの温度を低くして強いトルクで混練するとし、これ以外は実施例１と同様にして、トナー母粒子を得た。粉砕助剤樹脂の分散径は０．２２μｍであった。
【０１１７】
（実施例３）
混練工程の条件を変更して、実施例１よりも加熱ロールの温度を高くして弱いトルクで混練するとし、これ以外は実施例１と同様にして、トナー母粒子を得た。粉砕助剤樹脂の分散径は０．４８μｍであった。
【０１１８】
（実施例４）
粉砕助剤樹脂をスチレン系樹脂Ｂ（ガラス転移温度６５℃、軟化点１２８℃、重量平均分子量３８００）にすること以外は実施例１と同様にして、トナー母粒子を得た。粉砕助剤樹脂の分散径は０．３１μｍであった。
【０１１９】
（実施例５）
粉砕助剤樹脂をポリエステル樹脂Ｂ（ガラス転移温度５８℃、軟化点９８℃、重量平均分子量３２００）にすること以外は実施例１と同様にして、トナー母粒子を得た。粉砕助剤樹脂の分散径は０．２８μｍであった。
【０１２０】
（実施例６）
粉砕助剤樹脂量を３重量％、ポリエステル樹脂Ａの量を８５重量％にすること以外は実施例１と同様にして、トナー母粒子を得た。粉砕助剤樹脂の分散径は０．２６μｍであった。
【０１２１】
（実施例７）
粉砕助剤樹脂量を１５重量％、ポリエステル樹脂Ａの量を７３重量％にすること以外は実施例１と同様にして、トナー母粒子を得た。粉砕助剤樹脂の分散径は０．４７μｍであった。
【０１２２】
（実施例８）
粉砕助剤樹脂量を２重量％、ポリエステル樹脂Ａの量を８６重量％にすること以外は実施例１と同様にして、トナー母粒子を得た。粉砕助剤樹脂の分散径は０．２１μｍであった。
【０１２３】
（実施例９）
粉砕助剤樹脂量を１６重量％、ポリエステル樹脂Ａの量を７２重量％にすること以外は実施例１と同様にして、トナー母粒子を得た。粉砕助剤樹脂の分散径は０．４９μｍであった。
【０１２４】
（比較例１）
混練工程の条件を変更して、実施例２と同様の加熱ロールの温度とし、実施例２よりも強いトルクで混練するとし、これ以外は実施例１と同様にして、トナー母粒子を得た。粉砕助剤樹脂の分散径は０．１８μｍであった。
【０１２５】
（比較例２）
混練工程の条件を変更して、実施例３と同様の加熱ロールの温度とし、実施例３よりも弱いトルクで混練するとし、これ以外は実施例１と同様にして、トナー母粒子を得た。粉砕助剤樹脂の分散径は０．５２μｍであった。
【０１２６】
（比較例３）
粉砕助剤樹脂をスチレン系樹脂Ｃ（ガラス転移温度６０℃、軟化点１４０℃、重量平均分子量４５００）にすること以外は実施例１と同様にして、トナー母粒子を得た。粉砕助剤樹脂の分散径は０．３２μｍであった。
【０１２７】
（比較例４）
粉砕助剤樹脂を添加せず、ポリエステル樹脂Ａの量を８８重量％にすること以外は実施例１と同様にして、トナー母粒子を得た。
【０１２８】
実施例１〜９および比較例１〜４のトナー母粒子における各種物性を、表１に示す。
【０１２９】
【表１】
2013142876.tif 000003
【０１３０】
また、以下のようにして実施例１〜９および比較例１〜４のトナー母粒子を用いて二成分現像剤を作成した。
【０１３１】
（二成分現像剤の作製）
実施例１〜９および比較例１〜３において得られたトナー（トナー母粒子）１００重量部のそれぞれに、シランカップリング剤で疎水化処理された平均一次粒径２０ｎｍのシリカ粒子０．７重量部および酸化チタン１重量部を混合して外添トナーを得た。さらに得られた外添トナーと、体積平均粒径６０μｍのフェライトコアキャリアとを、二成分現像剤全量に対する外添トナーの濃度が７％になるように調整して混合し、トナー濃度７％の二成分現像剤を得た。
【０１３２】
表１に、各トナー母粒子の製造工程における粉砕性、および各二成分現像剤を用いて画像形成を行った場合の定着性、画像安定性を評価した結果を、総合評価と共に示す。
【０１３３】
トナー製造における粉砕性、二成分現像剤を用いた定着性、画像安定性、および総合評価は、以下のようにして評価した。
【０１３４】
[トナー粉砕性]
ジェット式粉砕機（日本コークス株式会社製、型式：ＣＧＳ−１６）を用いて、粗粉砕後のフレークを投入して、分級後の粒度が７．０μｍになるような粒度(６．３±０．３μｍ)に条件を設定し、設定後に１時間運転した時の粗粉砕フレークの供給量で判断した。
【０１３５】
得られた結果から、次の基準により粉砕性を評価した。
◎：非常に良好（粗粉砕フレークの供給量が２０００ｇ以上）
○：良好      （粗粉砕フレークの供給量が１５００ｇ以上２０００ｇ未満）
△：やや不良  （粗粉砕フレークの供給量が１０００ｇ以上１５００ｇ未満）
×：不良      （粗粉砕フレークの供給量が５００ｇ未満）。
【０１３６】
[定着性]
評価用に改造した市販複写機（シャープ株式会社製、型式：ＭＸ−３６００ＦＮ）を改造したものを用いて、上記二成分現像剤による定着画像を作製した。
【０１３７】
まず、記録紙（シャープ株式会社製、ＰＰＣ用紙、型式：ＳＦ−４ＡＭ３）に、べた画像部（縦２０ｍｍ、横５０ｍｍの長方形）を含むサンプル画像を未定着画像として形成した。この際、べた画像部におけるカプセルトナーの記録用紙への付着量が０．５ｍｇ／ｃｍ２となるよう調整した。
【０１３８】
次に、図４に示すベルト定着装置を用いて定着画像を作製した。定着プロセス速度を１５０ｍｍ／秒とし、定着ベルトの温度を１３０℃から５℃刻みで上げ、低温オフセットも高温オフセットも起こらない温度域を求め、その温度幅を定着非オフセット域とした。
【０１３９】
「高温オフセット」および「低温オフセット」とは、定着時にカプセルトナーが記録用紙に定着せずに、定着ベルトに付着したまま定着ベルトが一周した後に記録用紙に付着することと定義する。
【０１４０】
得られた結果から、次式により定着非オフセット域を求めた。
定着非オフセット域（℃）＝定着上限温度（℃）−定着下限温度（℃）
得られた結果から、次の基準により定着性を評価した。
◎：非常に良好（定着非オフセット域が５０℃以上）
○：良好      （定着非オフセット域が３５℃以上５０℃未満）
△：やや不良  （定着非オフセット域が２５℃以上３５℃未満）
×：不良      （定着非オフセット域が２５℃未満）。
【０１４１】
[画像安定性]
市販複写機（商品名：ＭＸ−３６００ＦＮ、シャープ株式会社製）に実施例１〜９および比較例１〜４で得られたトナー母粒子を用いて作成した二成分現像剤をそれぞれ充填し、感光体上のトナー付着量が０．４ｍｇ／ｃｍ２となるよう調節して印字したときの初期の画像濃度（ＩＤ０）および１０，０００（以下「１０ｋ」と記す）枚印字後の画像濃度（ＩＤ１０ｋ）を測色色差計（商品名：Ｘ−Ｒｉｔｅ９３８、Ｘ−Ｒｉｔｅ社製）を用いて測定した。
【０１４２】
画像安定率を下記式によって算出し、得られた値に基づいて以下のように画像安定性を評価した。
画像安定率（％）＝（ＩＤ１０ｋ／ＩＤ０）×１００
◎：非常に良好（画像安定率が９５％以上）
○：良好      （像安定率が９０％以上９５％未満）
△：やや悪い  （画像安定率が８０％以上９０％未満）
×：不良      （画像安定率が８０％未満）。
【０１４３】
[総合評価]
粉砕性、定着性、画像安定性の結果より総合評価を行った。
◎：非常に良好（いずれの評価も◎である）
○：良好      （いずれの評価も◎または○である）
△：やや悪い  （いずれかの評価が△であるが、×はない）
×：不良      （いずれかの評価が×である、もしくはいずれも△である）。
【０１４４】
実施例１〜９のトナーおよびそれを用いた二成分現像剤においては、ベルト定着装置においての低温定着性、耐ホットオフセット性、画像安定性を実現し、且つ短時間で製造可能なトナーを提供することが可能となった。
【０１４５】
これに対し、比較例１〜４のトナーおよびそれを用いた二成分現像剤においては、ベルト定着装置においての低温定着性、耐ホットオフセット性、画像安定性を実現し、且つ短時間で製造可能なトナーを提供することができなかった。
【０１４６】
例えば、比較例１のトナーおよびそれを用いた二成分現像剤においては、定着性、画像安定性は優れるものの、粉砕助剤樹脂の分散径が０．１８μｍと小さいため、粉砕助剤樹脂が粉砕時の起点を形成しにくく、粉砕にやや時間がかかっている。
【０１４７】
また、比較例２のトナーおよびそれを用いた二成分現像剤においては、粉砕助剤樹脂の分散径が０．５２μｍと大きいため、粉砕性に優れるものの、粉砕性が向上し過ぎて微粉が多く発生し、その結果、トナー飛散等が生じて画像画質が低下したと考えられる。
【０１４８】
比較例３のトナーおよびそれを用いた二成分現像剤においては、定着性、画像安定性は優れるものの、粉砕助剤樹脂の重量平均分子量が４５００と大きいため、粉砕助剤樹脂が粉砕時の起点を形成しにくく、粉砕に時間がかかっている。
【０１４９】
粉砕助剤樹脂に相当する樹脂を使っていない比較例４のトナーおよびそれを用いた二成分現像剤においては、定着性、画像安定性は優れるものの、粉砕助剤樹脂の助けがないため、粉砕に非常に長い時間がかかっている。
【符号の説明】
【０１５０】
１    粉砕途中のトナー
３    結着樹脂（第１の樹脂）
４    粉砕助剤樹脂（第３の樹脂）
４０    定着装置（ベルト定着装置）
１００    画像形成装置
【図１】
2013142876.tif 000004
【図２】
2013142876.tif 000005
【図３】
2013142876.tif 000006
【図４】
2013142876.tif 000007